СТАБИЛЬНЫЕ АДГЕЗИВЫ ИЗ ДЕНАТУРИРОВАННОЙ МОЧЕВИНОЙ СОЕВОЙ МУКИ

1. Способ производства стабильного адгезива, включающий:
тепловую обработку соевой муки, по меньшей мере, при температуре 81-100°С до получения денатурированной соевой муки, по существу, свободной от уреазы, и
добавление мочевины к денатурированной соевой муке с получением адгезива на основе соевой муки.
2. Способ по п.1, в котором денатурацию соевой муки проводят нагреванием ее до температуры, по меньшей мере, 81-100°С.
3. Способ по п.1, в котором денатурацию соевой муки проводят в течение периода времени от 15 до 500 мин.
4. Способ по п.1, в котором мочевину добавляют к денатурированной соевой муке при температуре соевой муки 81-100°С.
5. Способ по п.1, в котором соевая мука содержит, по меньшей мере, 20 масс.% углеводов.
6. Способ по п.1, в котором мочевину добавляют к денатурированной соевой муке в количестве, эквивалентном максимум пяти частям мочевины на одну часть соевой муки.
7. Способ по п.1, включающий также добавление сшивающего агента в адгезив на основе соевой муки.
8. Способ по п.7, в котором сшивающий агент является не содержащим формальдегида сшивающим агентом, выбираемым из изоцианата, полиаминоэпихлоргидриновой смолы, эпоксидной смолы, альдегидной смолы, альдегидного крахмала, мочевиноальдегидной смолы и их смесей.
9. Способ по п.7, в котором сшивающий агент является полимерным метил-дифенил-диизоцианатом.
10. Способ по п.7, в котором сшивающий агент выбирают из полиамидоаминоэпихлоргидриновой смолы, полиалкилен-полиаминоэпихлоргидриновой или аминополимер-эпихлоргидриновой смолы.
11. Способ по п.7, в котором сшивающий агент является диальдегидным крахмалом.
12. Способ по п.7, в котором сшивающий агент является глиоксалем.
13. Способ по п.7, в котором сшивающий агент является мочевиноглиоксалем.
14. Способ по п.7, в котором сшивающий агент добавляют в количестве от 0,1 до 80 мас.%.
15. Способ по п.1, включающий также сушку адгезива на основе соевой муки до получения порошкообразного адгезива.
16. Способ по п.7, в котором сшивающий агент является формальдегид-содержащим сшивающим агентом, выбираемым из формальдегида, фенолоформальдегида, мочевиноформальдегида, меламиномочевиноформальдегида, фенолорезорцина и любой их комбинации.
17. Способ по п.7, в котором сшивающий агент является фенолоформальдегидом.
18. Способ по п.7, в котором сшивающий агент является мочевиноформальдегидом.
19. Способ по п.1, включающий также добавление разбавителя в адгезив на основе соевой муки.
20. Способ по п.19, в котором разбавитель выбирают из глицерина, этиленгликоля, пропиленгликоля, неопентилгликоля и их полимерных разновидностей.
21. Способ по п.19, в котором разбавитель является глицерином.
22. Способ производства стабильной дисперсии сои/мочевины, включающий:
тепловую обработку соевой муки до получения денатурированной соевой муки, по существу, свободной от уреазы,
добавление мочевины к денатурированной соевой муке с получением адгезива на основе соевой муки и
добавление полимера в адгезив на основе соевой муки с образованием стабильной дисперсии сои/мочевины.
23. Способ по п.22, в котором полимер является эмульгированным или диспергированным полимером.
24. Способ по п.22, в котором денатурацию соевой муки проводят нагреванием ее до температуры, по меньшей мере, 81-100°С.
25. Способ по п.22, в котором денатурацию соевой муки проводят в течение периода времени от 15 до 500 мин.
26. Способ по п.22, в котором мочевину добавляют к денатурированной соевой муки при температуре соевой муки 81-100°С.
27. Способ по п.22, в котором соевая мука содержит, по меньшей мере, 20 мас.% углеводов.
28. Способ по п.22, в котором мочевину добавляют к денатурированной соевой муке в количестве, эквивалентном максимум пяти частям мочевины на одну часть соевой муки.
29. Способ по п.22, в котором полимер выбирают из поливинилацетатных или фенолоформальдегидных дисперсий.
30. Способ по п.22, включающий также добавление сшивающего агента в дисперсию сои/мочевины.
31. Способ по п.30, в котором сшивающий агент является не содержащим формальдегида сшивающим агентом, выбираемым из полимерного метил-дифенил-диизоцианата, полиаминоэпихлоргидриновой смолы, эпоксидной смолы и глиоксаля.
32. Способ по п.30, в котором сшивающий агент добавляют в количестве от 0,1 до 80 мас.%.
33. Способ по п.30, в котором сшивающий агент является формальдегид-содержащим сшивающим агентом, выбираемым из формальдегида, фенолоформальдегида, мочевиноформальдегида, меламиномочевиноформальдегида, фенолорезорпина и любой их комбинации.
34. Способ по п.22, включающий также сушку дисперсии сои/мочевины до получения порошкообразной дисперсии сои/мочевины.
35. Способ по п.34, в котором сушку дисперсии сои/мочевины проводят способом сублимационной сушки.
36. Способ по п.34, в котором сушку дисперсии сои/мочевины проводят способом распылительной сушки.